FR 2586215 A1 19870220 FR 8512332 A 19850813 L'invention a pour objet un matériau d'isolation thermique, du type syntactique, un procédé et une machine pour sa fabrication, ainsi que des moyens d'isolation comportant un tel matériau. On sait que l'exploitation de champs pétroliers off-shore exige le transport, de l'huile ou du gaz extrait, par des canalisations ou conduites sous-marines qui doivent être isolées thermiquement. Les matériaux mis en oeuvre pour une telle application doivent non seulement présenter de bonnes caractéristiques d'isolation thermique mais, en outre, ils doivent pouvoir résister aux pressions hydrostatiques élevées qui existent au fond de la mer et conserver leurs propriétés aux températures d'utilisation qui peuvent être de l'ordre de 1200C. On a déjà proposé, dans ce but, des réalisations comportant une gaine en un matériau du type mousse de polyuréthane ou mousse de PVC a faible coefficient de conductibilité thermique. Cependant, comme ces matériaux ne présentent pas d'eux-mêmes des caractéristiques mécaniques suffisantes, eu égard notamment aux contraintes de pression hydrostatique pour le premier et eu égard aux contraintes de pression hydrostatique et de température pour le second, on doit associer a ces matériaux mousse d'autres moyens destinés à conférer à l'ensemble les qualités requises. On peut alors envisager l'emploi d'autres matériaux connus, à faible coefficient de conductibilité thermique, par exemple un matériau composite incorporant des micro-sphères ou microbilles de verre creuses dans une matrice de résine polyester. Une telle mousse syntactique de polyester est aéja utilisée comme âme d'un produit stratifié dont les couches externes sont des mats de fibres de verre imprégnés de résine polyester (voir par exemple Bulletin GLAVERBEL Département Microsphères-FLEURUS - Belgique 198ou Si un tel matériau présente des caractéristiques mécaniques élevées, en particulier de rigidité, tout en étant notablement moins lourd que les matériaux usuels, il se prête mal ou pas du tout à une mise en oeuvre dans le domaine de la protection de conduites sous-marines utilisées pour l'exploitation de champs pétrolifères off-shore ou, de façon générale, à l'isolation thermique de canalisations transportant un fluide présentant un gradient thermique élevé avec l'environnement, comme par exemple des canalisations enterrées de chauffage urbain. En effet, pour de telles applications, les moyens d'isolation doivent non seulement présenter les caractéristiques énoncées ci-dessus mais, en outre, doivent pouvoir subir des déformations relativement importantes sans qu'il n 'apparaisse de dommages , comme des ruptures, là ou le matériau est amené à prendre la forme d'une surface à faible rayon de courbure. La raison en est que, quelle que soit la technique de pose des conduites sous-marines, - utilisation d'une barge sur laquelle des tronçons successifs et adjacents sont reliés entre eux puis immergés, ou bien assemblage à terre puis remorquage sous l'eau de la conduite assemblée -, des zones d'inflexion de la conduite apparaissent, lesquelles peuvent conduire à des détériorations des moyens d'isolation thermique lorsque le matériau mis en oeuvre pour de tels moyens n'est pas suffisamment souple. La présente invention s'est en conséquence donné pour but de pourvoir à un matériau d'isolation thermique qui réponde mieux aux nécessités de la pratique que les matériaux visant au même but proposé dans l'Art antérieur. C'est,d'une façon générale, un but de l'invention de fournir un tel matériau d'isolation thermique, du type syntactique, qui réponde d'une manière satisfaisante aux exigences contradictoires rappelées ci-dessus, à savoir, présenter un faible coefficient de conductivité thermique et une résistance élevée aux pressions hydrostatiques et cela jusqu'à des températures d'au moins 115-1200C avec, simul tanément, une capacité de déformation telle que le matériau puisse être mis en forme, ou subir une déformation lui conférant localement un faible rayon de courbure sans perte de ses qualités. C'est,aussi, un but de l'invention de fournir un procédé pour-la fabrication industrielle d'un tel matériau comportant une matrice renfermant une charge de microbilles ou microsphères de verre creuses. C'est, encore, un but de l'invention de fournir un moyen d'isolation thermique faisant application d'un tel matériau syntactique et qui soit particulièrement bien adapté pour son utilisation sur des canalisations d'exploitation de champs pétroliers et/ou gaziers off-shore, ou sur des canalisations enterrées de chauffage urbain, par exemple. Un matériau d'isolation thermique selon l'invention, de type syntactique, comportant une charge de microbilles de verre creuses noyées dans une matrice est caractérisé en ce que ladite matrice est réalisée en un matériau appartenant à la famille des élastomères. On peut citer, parmi ces derniers, le caoutchouc naturel, le polychloroprène, les copolymères styrène-butadiène (SBR), les copolymères butadiène-acrylonitrile (NBR), le polynorbornène, les caoutchoucs butyle, les éthylène-propylène- diènesmonomères (EPDM), etc... La proportion de microbilles de verre creuses est avantageusement de 40 à 80 % en volume par rapport à la matrice. Pour la liaison à cette dernière des microbilles de verre creuses, l'invention fait application d'un agent de pontage. Celui-ci, qui peut être du type isocyanate ou du type silane organofonctionnel est présent dans une proportion comprise entre 1 et 10% en poids par rapport à la matrice elastomère. Le matériau selon l'invention a une densité comprise entre environ 0,5 et 0,65 et son coefficient de conductivité thermique X est compris entre environ 90 et 130 mWm-1K-1. Le procédé selon l'invention, pour la fabrication d'un matériau syntactique, tel que défini ci-dessus, est caractérisé en ce qu'on incorpore la charge de microbilles de verre creuses dans la matrice à l'état liquide ou pulvérulent, en ce qu'on mélange la charge et la matrice sans application d'efforts de cisaillement importants, - en tous cas notablement inférieurs à ceux usuellement mis en oeuvre dans le mélange des élastomères -, jusqu'à obtention d'un produit homogène et en ce qu'on soumet le produit à un traitement de réticulation. Dans une forme de réalisation le traitement de réticulation est une vulcanisation. Dans un mode opératoire la matrice est sous forme d'un latex. Les microbilles de verre creuses sont alors traitées à l'aide d'un agent de pontagewcomme un silane organofonctionnel, préalablement à leur incorporation dans le latex. Dans un autre mode opératoire, la matrice est sous forme d'une dissolution. Les microbilles de verre creuses sont alors incorporées à la matrice simultanément à l'adjonction à cette dernière d'un agent de pontage verre-élastomère comme un isocyanate ou un silane organofonctionnel. La matrice peut être sous forme liquide. En variante elle est sous forme de poudre. La poudre est avantageusement obtenue parbnsyage cryogénique d'un élastomère seul ou d'un mélange d'élastomère et d'ingrédients comme des charges, des agents de protection et des agents de vulcanisation. L'invention vise également un procédé pour la fabrication d'un matériau du type ci-dessus, caractérisé en ce que le produit homogène constitué par la matrice et la charge de microbilles de verre creuses est déposé sous forme d'une couche mince sur un support, en ce que ladite couche est soumise, le cas échéant, à une coagulation, puis à un séchage, et en ce que ces opérations sont répétées jusqu'à obtention de l'épaisseur souhaitée du matériau qui est alors soumis au traitement de réticulation, comme une vulcanisation. Un moyen d'isolation thermique, suivant l'invention, utilisable notamment pour le calorifugeage de canalisations de transport d'un fluide présentant un gradient de température avec l'espace environnant, comme une conduite de transport d'huile ou de gaz de champ pétrolier off-shore, ou une canalisation de chauffage urbain, est caractérisé en ce qu'il comprend un manchon en le matériau syntactique défini ci-dessus, ledit manchon étant limité sur ses faces frontales antérieure et postérieure par des surfaces ondulées de formes conjuguées permettant l'emboitement de manchons adjacents. Dans une réalisation avantageuse, dans laquelle la canalisation proprement dite est revêtue d'une couche anti-corrosion en soi connue, les manchons sont enfilés à glissement sur ladite couche et solidarisés avec elle à l'aide d'adhésifs à haut module, en particulier du type époxy. Complémentairement, des manchons adjacents sont solidarisés entre eux au moyen d'adhésifs à bas module, en particulier du type polyuréthane, polysulfure et/ou poly- chioroprène. L'invention sera bien comprise par la description qui suit, faite à titre d'exemple et en référence au dessin annexé dans lequel - la figure 1 est une vue très schématique d' une machine de fabrication d'un matériau selon l'invention et - la figure 2 est une vue schématique partielle, en coupe,d'un moyen d'isolation thermique selon l'invention. Pour l'obtention d'un matériau syntactique de faible conductivité thermique, de l'ordre de 100 mWm 1K résistant à des températures de l'ordre de l200C, pratiquement dépourvu de fluage à cette température sous une pression hydrostatique de l'ordre de 40 bars et qui, en outre, soit suffisamment souple pour pouvoir subir un allongement de 7 à 10 % sans rupture et sans perte de ses propriétés, l'invention prévoit de noyer une charge de microbilles de verre creuses dans une matrice d'élastomère. De façon avantageuse, la proportion de microbilles de verre creuses est de 40 à 80 % en volume par rapport à la matrice. L'utilisation d'un élastomère, comme du caoutchouc naturel, du polychloroprène, des copolymères styrènebutadiène (SBR), des copolymères-butadiène-acrylonitrile (NBR), du polynorbornène, des éthylène-propylène-diènes monomères (EPDM), des caoutchouc butyle, etc.. permet d'obtenir pour le matériau syntactique de l'invention les caractéristiques de souplesse recherchée, tandis que l'utilisation de microbilles de verre creuses permet l'introduction dans la matrice de gaz favorable à l'obtention d'un faible coefficient de conductibilité thermique tout en assurant les qualités requises de résistance à la pression en raison de la forme sphérique des particules de la charge à laquelle sont attachés un module élevé et une résistance intrinsèque spécifique. L'adjonction à une matrice en matériau élastomère de microbilles de verre creuses, ayant une résistance à l'écrasement inférieure à 4.000 psi, ne peut pas, cependant, etre réalisée par les techniques usuelles d'incorporation de charges minérales ou de noir de carbone au caoutchouc ou analogue. Les essais effectués par la Demanderesse sur des mélangeurs BANBURY, ou sur des mélangeurs ouverts à cylindre, ont tous conduit à des produits inacceptables, les microbilles de verre étant brisées par les efforts de cisaillement élevés nécessaires à leur bonne dispersion dans le caoutchouc. Après abandon de cet axe de recherche, la Demanderesse a constaté, de façon surprenante, que de bons résultats pouvaient être obtenus en procédant à l'incorporation des microbilles de verre creuses dans la matrice élastomère sous forme pulvérulente ou sous forme liquide et cela par des procédés qui n'imposent pas aux microbilles de verre des contraintes de cisaillement élevées susceptibles de les écraser. De façon plus précise, l'invention prévoit dans un premier mode opératoire d'effectuer le mélange des micro- billes de verre creuses et de l'élastomère à l'état liquide en incorporant les microbilles à la matrice alors que celleci est sous forme d'un latex. Ce dernier est formulé suivant les méthodes usuelles. Compte tenu de ce qu'il n'est pas possible d'introduire des charges sèches dans. un latex, d'une part et, d'autre part, de ce que l'adhérisation des microbilles de verre creuses à la matrice élastomère ne peut pas être obtenue directement, l'invention prévoit de traiter d'abord lesdites microbilles de verre creuses à l'aide d'un agent de pontage verre-élastomère, comme un silane organofonctionnel, puis de mettre lesdites microbilles de verre creuses ainsi traitées en suspension dans l'eau additionnée d'un agent épaississant du latex. Après une courte période de repos de la suspension provoquant l'élimination de l'air, le latex est versé lentement sous agitation dans la suspension de microbilles de verre creuses pour l'obtention d'un mélange homogène, mais sans application de pression et sans application de forces de cisaillement importantes, comme indiqué ci-dessus. Si le mode de coagulation choisi est une coagu lation par action de la chaleur, on introduit alors dans le mélange un agent approprié de coagulation thermo-sensible. Qu'un tel agent ait ou non été ajouté au mélange homogène, celui-ci est ensuite déposé à la racle sous forme d'une couche mince sur un support, comme un tapis métallique, où on procède à la coagulation de la partie latex, soit par action d'un agent coagulant externe préalablement #pulvérisé sur le support, soit par action de la chaleur, soit encore par déshydratation ou par action du froid. Après coagulation et, le cas échéant, essorage du latex, la couche mince déposée est séchée, par exemple à l'aide d'un courant d'air chaud ventilé ou encore à l'aide d'un rayonnement infra-rouge. Le séchage est conduit, d'une part, de manière à être complet dans un temps relativement court, permettant ainsi une fabrication industriellement possible sur le plan économique et, d'autre part, de manière qu'il n'apparaisse aucune discontinuité à l'interface billes de verre creuses/ latex susceptible de conduire à une porosité du produit final. Lorsqu'une première couche mince a été obtenue par ce processus, celui-ci est reconduit pour la formation d'une nouvelle couche et cela jusqu'à obtention d'un matelas dont l'épaisseur est celle choisie pour le matériau isolant lequel est alors vulcanisé par les procédés usuels de vul canisation du caoutchouc. Dans un second mode opératoire, l'invention prévoit l'incorporation des microbilles de verre creuses dans une dissolution d'élastomère. Dans ce mode de réalisation, l'élastomère qui est de tout type susceptible de former une dissolution est mis en solution dans un solvant approprie et les microbilles de verre creuses préalablement traitées comme indiqué cidessus, c'est-à-dire auxquelles on a associé un agent de pontage verre-élastomère, par exemple un isocyanate ou un silane organofonctionnel, sont introduites à l'état de poudre sèche dans la dissolution d'élastomère, sous agitation, mais sans pression et sans que soient créées des contraintes importantes de cisaillement. La procédure est alors celle décrite ci-dessus pour le latex, c'est-à-dire dépôt à la racle d'une mince couche de mélange homogène sur un tapis métallique ou ana loge, séchage de ladite couche en observant les conditions indiquées ci-dessus, dépôt d'une nouvelle couche de mélange et séchage de cette nouvelle couche, etc... jusqu'à obtention du nombre de couches nécessaire pour former par superposition un matelas ayant l'épaisseur souhaitée du matériau isolant. Lorsque cette épaisseur est atteinte, le matelas est maintenu assemblé sous pression et l'ensemble est alors soumis à un traitement de vulcanisation comme indiqué cidessus. Dans encore un autre mode de réalisation, l'invention prévoit de réaliser le mélange de microbilles de verre creuses et de la matrice élastomère en incorporant lesdites microbilles de verre, - préalablement traitées pour permettre leur adhérisation satisfaisante ultérieure à la matrice -, dans un élastomère à l'état liquide. Un tel procédé peut être mis en oeuvre pour les élastomères que l'on trouve dans le commerce sous cette forme, qu'il s'agisse de mono ou de bicomposants, c1est-à- dire pour des élastomères du type de ceux connus sous le nom de nitriles liquides, de polybutadiènes et autres. Après obtention d'un mélange homogène de microbilles de verre creuses et d'élastomère à l'état liquide, on procède comme indiqué immédiatement ci-dessus en référence à une dissolution d'élastomère, sans que l'on fasse application, cependant, d'une opération de séchage. Dans encore un autre mode de réalisation, les microbilles de verre creuses sont incorporées à l'élastomère alors que celui-ci est sous forme pulvérulente. Dans ce mode de réalisation, bien approprié à la fabrication de matériaux thermiquement isolants dont la matrice est un élastomère du type nitrile ou polynorbornène, ou SBR, ou du type caoutchouc naturel, l'incorporation des microbilles de verre creuses est réalisée dans un mélangeur à poudre dans lequel on introduit initialement, outre l'élas- tomère en poudre, les ingrédients habituels des mélanges d'élastomères, c'est-à-dire des charges, des agents de protection, le cas échéant des agents de vulcanisation, de réticulation, etc... puis, petit-à-petit, les microbilles de verre creuses, lesquelles ont été préalablement traitées à l'aide d'un agent de pontage, comme un organosilane,pour assurer une adhérisation satisfaisante de la charge et de la matrice. Lorsque le mélange en poudre est suffisamment homogène, il est introduit dans la trémie d'alimentation d'une machine d'extrusionrcomme une boudineuse à vis : le passage de la poudre au travers de la machine contribue à l'obtention d'une bonne homogénéité du mélange tandis que par un choix convenable de la tête d'extrusion on obtient à la sortie de celle-ci le matériau d'isolation thermique à la forme et aux dimensions souhaitées. La vulcanisation de l'élastomère est ensuite conduite de manière usuelle, avantageusement par un processus continu, comme un passage en tunnel d'air chaud, ou par un rayonnement UHF, etc... Pour le mode de réalisation qui vient d'être décrit immédiatement ci-dessus, la poudre d'élastomère est avantageusement obtenue par broyage cryogénique. Dans une variante de ce procédé on prépare tout d'abord, pour obtenir une poudre, un mélange d'élastomère et des ingrédients usuels pour ces mélanges,puis on effectue un broyage cryogénique puis on procède a l'incorporation des microbilles de verre creuses préalablement traitées audit mélange qui est alors introduit dans la trémie d'alimentation de la bodlneuse. Pour la mise en oeuvre du procédé par un proces sus discontinu, l'invention envisage l'utilisation d'une -machine du type de celle illustrée très schématiquement sur la figure 1. Elle comprend, monté dans un bâti 10, un tapis métallique sans fin 11 entraîné à partir d'un moteur 12 par une transmission à channe 13 et dont les brins opératoires 14 et 15, horizontaux, sont logés pour leur plus grande partie dans un tunnel 20 muni de rampes à rayonnement infrarouge 21 et/ou de résistances chauffantes et auquel se raccorde la canalisation de sortie 22 d'un ventilateur 23 pour l'extraction et l'évacuation de-la vapeur d'eau ou des vapeurs de solvant, le réglage du débit d'air étant obtenu à l'aide d'un papillon 24. A l'amont de la canalisation 22, dans le sens d'avance du tapis sans fin 11, débouche également dans le tunnel 20 une canalisation 25.Dans celle-ci sont placées des résistances électriques à ailettes de chauffage 26 et/ou des rampes à rayonnement infra-rouge pour le traitement de réticulation. Un ventilateur 27 assure la circulation de l'air chaud dont le débit est réglé à l'aide d'un papillon 28. Dans une telle machine, et comme explicité cidessus, le mélange homogène de microbilles de verre creuses et d'élastomère est déposé sous forme d'une couche mince sur le brin supérieur 14 du tapis sans fin, à l'extérieur du tunnel 20 et au voisinage du début du brin 14,comme montré par la flèche F. Une racle 29 et un contre cyclindre 19 permettent de régler l'épaisseur de la couche déposée. Complémentairement, un cylindre 18 dont la distance au tapis 11 peut être réglée par des moyens 17 et qui est placé entre les canalisations 22 et 25 permet de régler l'épaisseur du matelas obtenu par fabrication des couches minces successives comme explicité ci-dessus. Dans un processus de fabrication en continu, on opère à l'aide d'une multiplicité de bacs adjacents à disposition horizontale, ou à disposition verticale, dont l'un est destiné à recevoir le latex, un autre les coagulants, etc... et qui sont parcourus par une bande transporteuse sans fin, laquelle traverse successivement des zones de séchage, par exemple à rayonnement infra-rouge, des zones de vulcanisation puis fait retour au bac de latex, etc... L'invention est illustrée ci-après, et sans que ces indications aient quelque caractère limitatif que ce soit, par les exemples suivants mettant en oeuvre différentes formules de matériau d'isolation thermique selon l'invention. I - MATERIAUX OBTENUS A PARTIR D'UN LATEX Exemple 1 On prépare -un latex A dont les proportions en parties en poids, par rapport au caoutchouc , sont les suivantes : Latex de caoutchouc naturel (NR) 100 Soude, pour stabilisation du latex 0,3 Soufre 1,5 Oxyde de zinc 1,5 Wingstay L (un produit anti-oxygène vendu sous cette dénomination par la société GOOD YEAR ). 1,0 MBT Zn (mercaptobenzothiazole de zinc à titre d'accélérateur de vulcanisation) 1,2 DEDC Zn (diéthyldithiocarbamate de zinc à titre d'accélérateur de vulcani sation) 0,05 On ajoute à ce latex 35 parties en poids équivalent à 48 % en volume de microbilles de verre creuses orerdalisées par la Société 3M sous la référence B 37/2000. Ces microbilles ont une densité réelle moyenne de l'ordre de 0,37, une résistance à la pression de l'ordre de 14 MPa et une granulométrie telle que moins de 3 z en poids des microbilles de verre sont retenus sur le tamis 100 mesh (149 micromètres). Préalablement à leur incorporation au latex, les microbilles de verre creuses ont été trempées dans une solution aqueuse d 'un aminosilane , tel que celui vendu par la Société DOW CORNING sous la référence Z 6020 puis séchées. Après mélange intime des microbilles de verre creuses et du latex on prépare, par la technique indiquée ci-dessus, c'est-à-dire le dépit à la racle sur le tapis métallique de la machine montrée sur la figure 1, des couches dont l'épaisseur est comprise entre 0,5 et 1 mm. La coagulation est obtenue par une déshydratation en étuve suivie d'un séchage de 2 heures à 800C puis 12 heures à 400C. Pour la fabrication d'une plaque de matériau thermiquement isolant d'une épaisseur d'environ 10 mm, on superpose entre une douzaine et une vingtaine de couches et l'ensemble est vulcanisé à basse température, de l'ordre de 1150C pendant une durée d'environ 20 minutes. Le matériau obtenu avait une densité d = 0,57 et un coefficient de conductivité thermique # = 96 mm # -1 un coefficient de conductivité thermique A = 96 mWm-1K-1. Exemple 2 On prépare un latex B ayant la formulation suivante, en parties en poids par rapport au caoutchouc Latex de polychloroprène (CR) (tel que vendu par la Société BAYER sous la dénomination BAYPREN T) 100 Potasse 0,35 Soufre 1,0 Oxyde de zinc 5,0 Wingstay L (anti-oxygène) 1,5 Stabilisant 1,0 Emulsifiant -1,5 MBT, Zn, en tant qu'accélérateur 1,0 Les microbilles de verre creuses mises en oeuvre sont du type B 28/750 de la Société 3M ayant une densité réelle moyenne de 0,28, une résistance à la pression de 5,2MPa et une granulométrie telle que moins de 5 % en poids sont retenus sur le tamis de 80 mesh (177 micromètres). Pour effectuer des essais comparatifs, on incorpore les microbilles de verre creuses traitées comme dans l'Exemple 1, au latex B suivant des proportions différentes et l'on opère ensuite comme dans l'Exemple 1, c'est-a-dire que l'on fabrique des couches élémentaires d'une épaisseur comprise entre 0,5 et 1 mm. Dans cet exemple, toutefois, la coagulation est obtenue par le froid et elle est suivie d'un séchage en étuve jusqu'à un poids constant. Pour la fabrication d'une plaque de matériau isolant d'une épaisseur d'environ 10 mm on superpose suivant un matelas une douzaine ou davantage de couches élémentaires et l'ensemble est vulcanisé à 1250C pendant environ 20 minutes. Les résultats obtenus sont rassemblés dans le Tableau I ci-après, pour les exemples 2A, 2B et 2C. TABLEAU I Exemples Latex Proportion de Densité du Coefficient de microbilles matériau conductibilité obtenu thermique B 28/750 ~~~~~~~~~~~~ 1 Poids Volume 2A BVolume 25 60 0,67 119 2B B 34119 70 0,57 108 2C B 47 ! 80 0,52 88 Il - MATERIAUX OBTENUS A PARTIR D'UNE DISSOLUTION Exemple 3 On prépare tout d'abord la composition suivante en parties en poids par rapport au caoutchouc :: Polychioroprène du type de celui vendu par la Société DISTILGIL sous la dénomination BUTACLOR M C 322 100 Noir de carbone 60 Plastifiant aromatique 16 Oxyde de magnésium 4 Oxyde de zinc 5 Acide stéarique 0,5 Anti-oxyaene 4 Accélérateur ETU 0,5 Accélérateur DTMT 0,5 On prépare ensuite une dissolution de caoutchouc en mélangeant 2,5 parties en poids de trichloréthylène pour une partie en poids de la composition. On ajoute ensuite à la dissolution ainsi préparée 39 parties en poids équivalent à 70% en vDlumedemicrobilles de verre du type37/2000, vendues par la Société 3M et dont les caractéristiques ont été indiquées ci-dessus en référence à l'Exemple I,ainsi que en tant qu'agent de pontage, un isocyanate comme celui vendu par la Société BAYER sous la dénomination DESMODUR RF. Les microbilles de verre creuses sont introduites dans la solution sous agitation et on prépare par une technique analogue à celle des exemples 1 et 2, c'est-à-dire par dépit à la racle du mélange sur un support approprié, de minces couches élémentaires ayant une épaisseur de l'ordre de 0,5 à 1 mm. Les couches sont séchées dans une étuve à une température de l'ordre de 70 OC jusqu'à obtention d'un poids constant, c'est-à-dire jusqu'à ce que le pourcentage de perte de poids, dû à l'élimination de solvant, ne varie sensiblement plus. Après réunion entre elles d'une douzaine ou davantage de couches pour l'obtention d'une plaque d'environ 10 mm d'épaisseur, avantageusement à l'aide d'une presse de type usuel, la plaque est soumise à un traitement de vulcanisation conduit à 150 0C et pendant une durée d'environ 20 minutes. Les caractéristiques du matériau thermiquement isolant obtenu sont les suivantes Densité d = 0,55 Coefficient de conductibilité thermique X = 97 mWm K En variante, le solvant est du toluène utilisé dans une proportion identique, c'est-à-dire de 2,5 parties en poids de toluène pour une partie en poids de la composition. III - MATERIAUX OBTENUS A PARTIR D'UN ELASTOMERE PULVERULENT Exemple 4 Le caoutchouc mis en oeuvre est du type nitrile avec la composition suivante en parties en poids par rapport au caoutchouc Caoutchouc nitrile du type de celui vendu par la Société GOODYEAR sous la déno mination CHEMIGIUM P.83 100 Dioctylphtalate 60 Oxyde de zinc 5 Acide stéarique 1 Soufre 1,25 Accélérateur MTHT 0,4 Les microbilles de verre creuses sont celles vendues par la Société 3M sous la référence 38/4000, c'est-à- dire des microbilles de verre creuses ayant une densité réelle moyenne de 0,38 et une résistance à la pression de 28 MPa. Ces microbilles de verre creuses sont traitées comme indiqué dans l'exemple 1 puis elles sont ajoutées à la poudre d'élastomère dans une proportion de 70 parties en poids,équivalent à 60% en volume,et le mélange homogène est extrudé. Le matériau obtenu est vulcanisé à 1500C pendant environ 20 minutes. Ses caractéristiques sont les suivantes : Densité d = 0,65 Coefficient de conductibilité thermique X = 110 mwm 1K 1 Exemple 5 On prépare tout d'abord un mélange d'une poudre ayant la composition suivante, en parties en poids, par rapport au coutchouc Caoutchouc vendu par la Société CDF sous la dénomination NORSOREX 100 ZnO 5 Acide stéarique 1 CBS 3 Soufre 2 Somil A P 300 A cette composition on ajoute alors des microbilles de verre creuses du type de celles utilisées dans l'Exemple 2 et vendues par la Société 3M sous la dénomination B 28/750. Ces microbilles de verre creuses, prealablerenttrait conformément au procédé décrit dans l'exemple 1,sont ajoutées suivant 244 parties en poids,c'est-à-dire 60 % en volume. Le mélange homogène est ensuite mis en forme par simple de pose à la racle ou passage dans un organe conformateur. Le matériau obtenu est vulcanisé et présente les caractéristiques suivantes Densité d = 0,65 Coefficient de conductibilité thermique X = 126 mwm 1K Il apparaît ainsi que le matériau selon l'invention présente de bonnes qualités d'isolation thermique pour le but recherché, avec un coefficient X de l'ordre de 90 à 130 mWm#1K#1, ainsi que de bonnes caractéristiques de résistance à la pression tout en étant facilement déformable. En outre, I'adhérisation parfaite des microbilles de verre creuses à la matrice dans laquelle elles sont noyées confère au matériau selon l'invention d'excellentes propriétés de barrière anti-liquide, en particulier permet l'obtention d'un matériau s'opposant à la pénétration de l'eau, y compris à des températures de l'ordre de 1200C et plus. Le matériau selon l'invention trouve ainsi une application particulièrement avantageuse dans la protection des conduits de transport de fluide chaud, qu'il s'agisse de vapeur d'eau dans des canalisations de chauffage urbain ou de gaz ou d'huile dans des pipelines sous-marins. Dans ce dernier cas, en particulier, l'invention prévoit de conformer le matériau d'isolation thermique suivant des manchons 30, figure 2, dont une face frontale 31 présente une saillie annulaire 32 et dont la face frontale opposée 33 présente un évidement annulaire 34 de forme conjuguée de celui de la saillie 32. Pour le calorifugeage d'une conduite, la canalisation proprement dite 40 est d'abord revêtue d'une couche anti-corrosion 41 en soi connue, sur laquelle les manchons 30 sont enfilés à glissement et avec laquelle ils sont solidarisés, le cas échéant, à l'aide d'adhésifs du type à haut module comme des époxy. La forme conjuguée ondulée des faces frontales antérieure et postérieure du manchon sur lesquelles sont rapportés des colles ou adhésifs du type à bas module comme des polyuréthanes,des polysulfures et/ou polychloroprenes, pour la solidarisation de manchons adjacents, contribue à l'obtention de meilleures caractéristiques d'isolation thermique. De façon en soi connue, la gaine de manchons adjacents et contigus, dont l'épaisseur peut être de l'ordre de 5 à. 40 mm, peut, si nécessaire, être revêtue d'un ou de plusieurs autres éléments de protection, par exemple métallique ou en matière plastique. En variante, et compte tenu des qualités de souplesse et de déformabilité du matériau selon l'invention, la gaine de protection est réalisée par enroulement et collage sur la couche 41 d'une bande de matériau syntactique, tel que défini ci-dessus. REYENDICATIONS 1. Matériau d'isolation thermique du type syntactique, comportant une charge de microbilles de verre creuses noyées dans une matrice, caractérisé en ce que ladite matrice est choisie dans la famille des élastomères. 2. Matériau d'isolation thermique selon la revendication 1, caractérisé en ce que les élastomères sont du type caoutchouc naturel, polychloroprène, copolymère styrènebutadiène (SBR), copolymère butadiène-acrylonitrile (NBR), polynorbornène, éthylène-propylène-diènes monomères (EPDM), caoutchoucs butyle et analogues. 3. Matériau d'isolation thermique selon la revendication 1, caractérisé en ce que la proportion de microbilles de verre creuses est de 40 à 80 % en volume par rapport à la matrice. 4. Matériau selon l'une quelconque des revendications précédentes, caractérisé en ce qu'il comprend en outre, pour la liaison des microbilles de verre creuses à la matrice, un agent de pontage. 5.Matériau d'isolation thenniaue selon la revendication 4, caractérisé en ce que ledit agent de pontage est un isocyanate ou un silane oroanofonctionnel présent dans une proportion comprise entreletlO% en poids par rapport à la matrice élastomère. 6. Matériau d'isolation thermique selon l'une quelconque des revendications précédentes, caractérisé en ce que sa densité est comprise entre environ 0,5 et 0,65 et en ce que son coefficient de conductivité thermique X est compris entre environ 90 et 130 mwm 1K 7. Procédé pour la fabrication d'un matériau syntactique selon l'une quelconque des revendications précédentes, caractérisé en ce que l'on incorpore une charge de microbilles de verre creuses dans une matrice à l'état liquide ou pulvérulent, en ce qu'on mélange la charge et la matrice sans application d'efforts de cisaillement importants jusqu'à obtention d'un produit homogène et en ce qu'on soumet le produit à un traitement de réticulation. 8. Procédé selon la revendication 7, caractérisé en ce que le traitement de réticulation est une vulcanisation. 9. Procédé selon la revendication 7, caractérisé en ce que la matrice est sous forme d'un latex. 10. Procédé selon la revendication 9, caractérisé en ce que préalablement à leur incorporation dans le latex les microbilles de verre creuses sont traitées à l'aide d'un agent de pontage comme un silane organofonctionnel. 11. Procédé selon la revendication 7, caractérisé en ce que la matrice est sous forme d'une dissolution. 12. Procédé selon la revendication 11, caractérisé en ce que les microbilles de verre creuses sont incorporées à la matrice simultanément à l'adjonction à cette dernière d'un agent de pontage verre-élastomère comme un isocyanate ou un silane organofonctionnel. 13. Procédé selon la revendication 7, caractérisé en ce que la matrice est sous forme liquide. 14. Procédé selon la revendication 7 caractérisé en ce que la matrice est sous forme de poudre. 15. Procédé selon la revendication 14, caractérisé en ce que la poudre est obtenue par broyage cryogénique d'un élastomère seul ou d'un mélange d'élastomère et d'ingrédients comme des charges, des agents de protection et des agents de vulcanisation. 16. Procédé selon l'une quelconque des revendications 7 à 15, caractérisé en ce que la proportion de microbilles de verre creuses introduite dans la matrice est comprise entre 40 et 80 % en volume par rapport à ladite matrice. 17. Procédé de fabrication d'un moyen d'isolation thermique à base du matériau selon l'une quelconque des revue dications 1 à 6, caractérisé en ce qu'on fabrique successivement une pluralité de couches minces en ledit matériau, chacune desdites couches étant séchée complètement, en ce qu'on réunit entre elles sous légère pression ladite pluralité de couches et en ce qu'on procède alors au traitement de réticulation qui est avantageusement une vulcanisation. 18. Procédé selon la revendication 17, caractérisé en ce que chacune desdites oouches est déposée a la racle sur un support approprié et à une épaisseur comprise entre 0,5 et 1 mm. 19. Procédé selon la revendication 17, caractérisé en ce qu'il est réalisé en continu dans une multiplicité de bacs adjacents à disposition horizontale ou à disposition verticale avec interposition entre eux de zones de séchage et, in fine, une zone de vulcanisation. 20. Moyen d'isolation thermique , utilisable notamment pour le calorifugeage de canalisations de transport d'un fluide présentant un gradient de température avec l'espace environnant, comme une conduite de transport d'huile ou de gaz de champ pétrolier off-shore, ou une canalisation de chauffage urbain, caractérisé en ce qu'il comprend un manchon en le matériau syntactique selon l'une quelconque des revendications 1 à 6, ledit manchon étant limité sur ses faces frontales antérieure et postérieure par des surfaces ondulées de forme conjuguée permettant l'embottement de manchons adjacents. 21. Dispositif de calorifugeage de canalisation de transport d'un fluide présentant un gradient de température avec l'espace environnant, comme une conduite de transport d'huile ou de gaz de champs pétrolier off-shore, ou une canalisation de chauffage urbain, caractérisé en ce qu'il comprend une multiplicité de manchons selon la revendication 20, lesdits manchons étant solidarisés les uns aux autres et avec une couche anti-corrosion, en soi connue, qui garnit ladite canalisation. 22. Dispositif de calorifugeage selon la revendication 21, caractérisé en ce que la solidarisation des manchons à la couche anti-corrosion a lieu par l'interme- diaire d'une colle ou adhésif à haut module, comme une colle ou un adhésif du type époxy. 23. Dispositif de calorifugeage selon la revendication 21, caractérisé en ce que les manchons adjacents sont solidarisés entre eux par leurs faces adjacentes à l'aide d'une colle ou d'un adhésif à bas module, avantageusement une colle ou un adhésif du type polyuréthane, polysulfure et/ou polychloroprène.